제 1 층 ( 1251 ) 및 제 2 층 ( 1230 ) 의 제조 방법 으로서 , 일 예 로서 , 원자 층 증착 법 , 화학 기상 증착 법 , 분자 빔 증착 법 , 또는 증발 법 을 적용 할 수 있 다 . 제 2 층 ( 1230 ) 내 에 도 펀트 의 농도 구배 를 형성 하 기 위해 , 제 2 층 ( 1230 ) 의 형성 과정 에서 단위 층 별로 도 펀트 의 주 입량 을 제어 할 수 있 다 . 제 2 층 ( 1230 ) 의 최 하부 에 위치 하 는 단위 층 ( 1252 a ) 로부터 최 상부 에 위치 하 는 단위 층 ( 1252 d ) 로 갈수록 , 도 펀트 의 농도 가 연속 적 으로 증가 하 거나 감소 하 도록 제 2 층 ( 1230 ) 을 형성 할 수 있 다 . 제 2 층 ( 1230 ) 은 일 예 로서 , 5 nm 내지 10 nm 의 두께 를 가질 수 있 다 . 제 2 층 ( 1230 ) 의 복수 의 단위 층 ( 1252 a , 1252 b , 1252 c , 1252 d , 1252 e ) 은 실질 적 으로 동일 한 두께 를 가질 수 있 다 . 다르 게 는 , 복수 의 단위 층 ( 1252 a , 1252 b , 1252 c , 1252 d , 1252 e ) 중 적어도 하나 는 나머지 와 서로 다른 두께 를 가질 수 있 다 . 몇몇 다른 실시 예 에서 , 제 1 층 ( 1251 ) 과 제 2 층 ( 1230 ) 을 포함 하 는 강유 전 성 구조물 의 두께 는 약 5 nm 내지 10 nm 의 두께 를 가질 수 있 다 .